【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
カチオン％表示で、
Ｓｉ4+     ０〜３０％、
Ｂ3+       １５〜６０％、
Ｌｉ+      ０〜１０％、
Ｎａ+      ０〜１０％、
Ｋ+        ０〜１５％、
Ｍｇ2+     ０〜２０％、
Ｃａ2+     ０〜１５％、
Ｓｒ2+     ０〜２０％、
Ｂａ2+     ０〜２０％、
Ｚｎ2+     １３〜４０％、
Ｌａ3+     ０〜１１％、
Ｇｄ3+     ０〜１０％、
Ｙ3+       ０〜６％
Ｙｂ3+     ０〜６％、
Ｚｒ4+     ０〜５％、
Ｔｉ4+     ０〜７％、
Ｎｂ5+     ２〜２０％、
Ｔａ5+     ０〜５％、
Ｗ6+       ０〜１０％
Ｔｅ4+     ０〜５％、
Ｇｅ4+     ０〜５％、
Ｂｉ3+     ０〜５％、
Ａｌ3+     ０〜５％、
を含み、
Ｓｉ4+およびＢ3+の合計含有量は３５〜６５％の範囲であり、かつ前記合計含有量に対するＢ3+の含有量の比（Ｂ3+／（Ｓｉ4+＋Ｂ3+））は０．３〜１の範囲であり、
Ｌｉ+、Ｎａ+およびＫ+の合計含有量は０〜２０％の範囲であり、
Ｍｇ2+、Ｃａ2+、Ｓｒ2+、Ｂａ2+およびＺｎ2+の合計含有量に対するＺｎ2+の含有量のカチオン比（Ｚｎ2+／（Ｍｇ2+＋Ｃａ2+＋Ｓｒ2+＋Ｂａ2+＋Ｚｎ2+））は０．３０〜１の範囲であり、
Ｌａ3+、Ｇｄ3+およびＹ3+の合計含有量は０〜２０％の範囲であり、
Ｔｉ4+、Ｎｂ5+、Ｔａ5+およびＷ6+の合計含有量は１０〜２０％の範囲であり、
Ｔｉ4+およびＮｂ5+の合計含有量に対するＴｉ4+の含有量のカチオン比（Ｔｉ4+／（Ｔｉ4+＋Ｎｂ5+））は０〜０．６０の範囲であり、
Ｔｉ4+、Ｎｂ5+、Ｔａ5+およびＷ6+の合計含有量に対するＴｉ4+およびＷ6+の合計含有量のカチオン比（（Ｔｉ4+＋Ｗ6+）／（Ｔｉ4+＋Ｎｂ5+＋Ｔａ5+＋Ｗ6+））は０〜０．７０の範囲、
であり、ただしＰｂを含有しない酸化物ガラスであり、屈折率ｎｄが１．７５０〜１．８５０、アッベ数νdが２９．０〜４０．０、かつガラス転移温度が６３０℃未満であることを特徴とする光学ガラス。
【請求項２】
請求項１に記載の光学ガラスよりなるプレス成形用ガラス素材。
【請求項３】
請求項１に記載の光学ガラスよりなる光学素子。
【請求項４】
請求項２に記載のプレス成形用ガラス素材を加熱し、プレス成形型を用いて精密プレス成形することにより光学素子を得る光学素子の製造方法。
【手続補正２】
【補正対象書類名】明細書
【補正対象項目名】０００６
【補正方法】変更
【補正の内容】
【０００６】
上記目的は、下記手段により達成された。
[１]カチオン％表示で、
Ｓｉ4+     ０〜３０％、
Ｂ3+       １５〜６０％、
Ｌｉ+      ０〜１０％、
Ｎａ+      ０〜１０％、
Ｋ+        ０〜１５％、
Ｍｇ2+     ０〜２０％、
Ｃａ2+     ０〜１５％、
Ｓｒ2+     ０〜２０％、
Ｂａ2+     ０〜２０％、
Ｚｎ2+     １３〜４０％、
Ｌａ3+     ０〜１１％、
Ｇｄ3+     ０〜１０％、
Ｙ3+       ０〜６％、
Ｙｂ3+     ０〜６％、
Ｚｒ4+     ０〜５％、
Ｔｉ4+     ０〜７％、
Ｎｂ5+     ２〜２０％、
Ｔａ5+     ０〜５％、
Ｗ6+       ０〜１０％、
Ｔｅ4+     ０〜５％、
Ｇｅ4+     ０〜５％、
Ｂｉ3+     ０〜５％、
Ａｌ3+     ０〜５％、
を含み、
Ｓｉ4+およびＢ3+の合計含有量は３５〜６５％の範囲であり、かつ前記合計含有量に対するＢ3+の含有量の比（Ｂ3+／（Ｓｉ4+＋Ｂ3+））は０．３〜１の範囲であり、
Ｌｉ+、Ｎａ+およびＫ+の合計含有量は０〜２０％の範囲であり、
Ｍｇ2+、Ｃａ2+、Ｓｒ2+、Ｂａ2+およびＺｎ2+の合計含有量に対するＺｎ2+の含有量のカチオン比（Ｚｎ2+／（Ｍｇ2+＋Ｃａ2+＋Ｓｒ2+＋Ｂａ2+＋Ｚｎ2+））は０．３０〜１の範囲であり、
Ｌａ3+、Ｇｄ3+およびＹ3+の合計含有量は０〜２０％の範囲であり、
Ｔｉ4+、Ｎｂ5+、Ｔａ5+およびＷ6+の合計含有量は１０〜２０％の範囲であり、
Ｔｉ4+およびＮｂ5+の合計含有量に対するＴｉ4+の含有量のカチオン比（Ｔｉ4+／（Ｔｉ4+＋Ｎｂ5+））は０〜０．６０の範囲であり、
Ｔｉ4+、Ｎｂ5+、Ｔａ5+およびＷ6+の合計含有量に対するＴｉ4+およびＷ6+の合計含有量のカチオン比（（Ｔｉ4+＋Ｗ6+）／（Ｔｉ4+＋Ｎｂ5+＋Ｔａ5+＋Ｗ6+））は０〜０．７０の範囲、
であり、ただしＰｂを含有しない酸化物ガラスであり、屈折率ｎｄが１．７５０〜１．８５０、アッベ数νdが２９．０〜４０．０、かつガラス転移温度が６３０℃未満であることを特徴とする光学ガラス。
[２][１]に記載の光学ガラスよりなるプレス成形用ガラス素材。
[３][１]に記載の光学ガラスよりなる光学素子。
[４][２]に記載のプレス成形用ガラス素材を加熱し、プレス成形型を用いて精密プレス成形することにより光学素子を得る光学素子の製造方法。
【手続補正３】
【補正対象書類名】明細書
【補正対象項目名】０００８
【補正方法】変更
【補正の内容】
【０００８】
［光学ガラス］
本発明の光学ガラスは、カチオン％表示で、
Ｓｉ4+     ０〜３０％、
Ｂ3+       １５〜６０％、
Ｌｉ+      ０〜１０％、
Ｎａ+      ０〜１０％、
Ｋ+        ０〜１５％、
Ｍｇ2+     ０〜２０％、
Ｃａ2+     ０〜１５％、
Ｓｒ2+     ０〜２０％、
Ｂａ2+     ０〜２０％、
Ｚｎ2+     １３〜４０％、
Ｌａ3+     ０〜１１％、
Ｇｄ3+     ０〜１０％、
Ｙ3+       ０〜６％、
Ｙｂ3+     ０〜６％、
Ｚｒ4+     ０〜５％、
Ｔｉ4+     ０〜７％、
Ｎｂ5+     ２〜２０％、
Ｔａ5+     ０〜５％、
Ｗ6+       ０〜１０％、
Ｔｅ4+     ０〜５％、
Ｇｅ4+     ０〜５％、
Ｂｉ3+     ０〜５％、
Ａｌ3+     ０〜５％、
を含み、
Ｓｉ4+およびＢ3+の合計含有量は３５〜６５％の範囲であり、かつ前記合計含有量に対するＢ3+の含有量の比（Ｂ3+／（Ｓｉ4+＋Ｂ3+））は０．３〜１の範囲であり、
Ｌｉ+、Ｎａ+およびＫ+の合計含有量は０〜２０％の範囲であり、
Ｍｇ2+、Ｃａ2+、Ｓｒ2+、Ｂａ2+およびＺｎ2+の合計含有量に対するＺｎ2+の含有量のカチオン比（Ｚｎ2+／（Ｍｇ2+＋Ｃａ2+＋Ｓｒ2+＋Ｂａ2+＋Ｚｎ2+））は０．３０〜１の範囲であり、
Ｌａ3+、Ｇｄ3+およびＹ3+の合計含有量は０〜２０％の範囲であり、
Ｔｉ4+、Ｎｂ5+、Ｔａ5+およびＷ6+の合計含有量は１０〜２０％の範囲であり、
Ｔｉ4+およびＮｂ5+の合計含有量に対するＴｉ4+の含有量のカチオン比（Ｔｉ4+／（Ｔｉ4+＋Ｎｂ5+））は０〜０．６０の範囲であり、
Ｔｉ4+、Ｎｂ5+、Ｔａ5+およびＷ6+の合計含有量に対するＴｉ4+およびＷ6+の合計含有量のカチオン比（（Ｔｉ4+＋Ｗ6+）／（Ｔｉ4+＋Ｎｂ5+＋Ｔａ5+＋Ｗ6+））は０〜０．７０の範囲、
であり、ただしＰｂを含有しない酸化物ガラスであり、屈折率ｎｄが１．７５０〜１．８５０、アッベ数νdが２９〜４０、かつガラス転移温度が６３０℃未満であることを特徴とする光学ガラス
である。
以下、本発明の光学ガラスについて、更に詳細に説明する。以下において、特記しない限り「％」とは、「カチオン％」を意味するものとする。
【手続補正４】
【補正対象書類名】明細書
【補正対象項目名】００２３
【補正方法】変更
【補正の内容】
【００２３】
Ｚｎ2+は、高屈折率を維持しつつ、ガラス転移温度を低下させる働きをするとともに、熔融性を改善する成分である。ただしＺｎ2+の含有量が１３％未満では、ガラス転移温度が上昇する。また、屈折率が低下しアッベ数が大きくなるため、屈折率を高め、アッベ数を小さくする働きのあるＴｉ4+、Ｎｂ5+、Ｔａ5+、Ｗ6+を多量に含有させる必要が生じる。Ｔｉ4+、Ｎｂ5+、Ｔａ5+、Ｗ6+は屈折率を高める成分であるが、後述する部分分散特性の指標であるΔＰｇ，Ｆ値を大きくしたり、精密プレス成形性を悪化させる成分でもある。したがって、Ｚｎ含有量が１３％未満であると、間接的にΔＰｇ，Ｆ値が大きくなり、精密プレス成形性も悪化する。他方、Ｚｎ2+の含有量が４０％を超えるとガラスの安定性が悪化する。したがって、Ｚｎ2+の含有量は１３〜４０％とする。Ｚｎ2+の含有量の好ましい上限は３５％、より好ましい上限は３０％、さらに好ましい上限は２８％、一層好ましい上限は２５％、より一層好ましい上限は２３％である。Ｚｎ2+の含有量の好ましい下限は１４％、より好ましい下限は１５％、さらに好ましい下限は１６％、一層好ましい下限は１８％である。
【手続補正５】
【補正対象書類名】明細書
【補正対象項目名】００３７
【補正方法】変更
【補正の内容】
【００３７】
Ｔｉ4+、Ｎｂ5+、Ｔａ5+およびＷ6+の合計含有量に対するＴｉ4+およびＷ6+の合計含有量のカチオン比（（Ｔｉ4+＋Ｗ6+）／（Ｔｉ4+＋Ｎｂ5+＋Ｔａ5+＋Ｗ6+））が０．７０を超えると、ΔＰｇ，Ｆ値が大きくなるとともに、ガラスの安定性は低下し、液相温度は上昇し、ガラスが着色し、精密プレス成形性は低下する。したがって、カチオン比（（Ｔｉ4+＋Ｗ6+）／（Ｔｉ4+＋Ｎｂ5+＋Ｔａ5+＋Ｗ6+））は０〜０．７０とする。カチオン比（（Ｔｉ4+＋Ｗ6+）／（Ｔｉ4+＋Ｎｂ5+＋Ｔａ5+＋Ｗ6+））の好ましい上限は０．６０、より好ましい上限は０．５０、さらに好ましい上限は０．４０、一層好ましい上限は０．３０、より一層好ましい上限は０．２０である。また、ガラスの安定性を維持し、液相温度の上昇を抑える上から、カチオン比（（Ｔｉ4+＋Ｗ6+）／（Ｔｉ4+＋Ｎｂ5+＋Ｔａ5+＋Ｗ6+））の好ましい下限は０．０２、より好ましい下限は０．０５、さらに好ましい下限は０．０８、一層好ましい下限は０．１０、より一層好ましい下限は０．１２である。
【手続補正６】
【補正対象書類名】明細書
【補正対象項目名】００４２
【補正方法】変更
【補正の内容】
【００４２】
本発明の光学ガラスには、上記成分とともに清澄剤としてＳｂ、Ｓｎなどを添加してもよい。その場合、Ｓｂの添加量はＳｂ2Ｏ3に換算して外割りで０〜１質量％とすることが好ましく、より好ましくは０〜０．５質量％、Ｓｎの添加量はＳｎＯ2に換算して外割りで０〜１質量％とすることが好ましく、より好ましくは０〜０．５質量％である。